原紙上に顔料と接着剤を主成分とする塗料を塗工する塗工紙において、顔料100重量部に対して、3CaOAl2O3CaCO311H2Oの化学式で表されるカルシウムアルミネートモノカーボネートを1~50重量部配合すると同時に、炭酸カルシウムを20部以上配合することを特徴とする塗工紙。前記炭酸カルシウムが、特に重質炭酸カルシウムであることを特徴とする請求項1に記載の塗工紙。本発明の課題はクレーと炭酸カルシウムを顔料の主成分とする一般的塗工紙において、複雑な設備の導入やバインダーの設計変更をすることなく、品質を維持したままクレーの減配と炭酸カルシウムの増配を実現させ、コストダウンに貢献する汎用的な技術を提供することにある。本発明は炭酸カルシウム含有塗工層中に1~50部のモノカーボネートを配合することで炭酸カルシウムとモノカーボネートの相互作用が発現し、塗工層の白紙光沢が大幅に向上する効果を利用したものであり、上記課題の解決のために炭酸カルシウムにはコスト面で有利な重質炭酸カルシウムを選択可能としたものである。本発明は白色度、白紙光沢度、軽量性に優れたモノカーボネートの使用による高品質な塗工紙の提供はもちろんであるが、単にモノカーボネートの品質優位性に留まらず、モノカーボネートと炭酸カルシウムを併用することで従来の概念に無い白紙光沢発現の相乗効果を利用することを最大の特徴とする。むしろ炭酸カルシウムを増配するほどその効果は顕著となるため、クレーを減配しても白紙光沢度の維持が可能となり同時にコストダウンが達成される。また、クレーと炭酸カルシウムが置き換わることで確実に白色度が向上することも大きな効果と言える。このように本発明は品質を維持したまま塗工紙のコストダウンを可能とし、しかも複雑な設備の導入やバインダーの設計変更を必要としないため現存のあらゆる塗工設備で導入可能な汎用性の高い技術である。本発明に用いるモノカーボネートは本発明の目的を達成するものならばどのような方法で造られたものでも構わないが、前記で紹介したメカノケミカル処理を施した水酸化アルミニウムを用いることを特徴とする方法により製造された微細なモノカーボネートを用いることが、コスト面品質面で望ましい。前記手法により得られるモノカーボネートの粒径は、通常1μm以下で凝集は殆ど生じない。本発明の実施にはモノカーボネートの粒径は小さいほうが望ましいのは言うまでもないが、1μm以下であれば十分な効果が期待できる。モノカーボネートの使用形態としては一般的な塗工用軽質炭酸カルシウムと同様の技術で一旦脱水濃縮後、ポリアクリル系分散剤の添加と共に強力な剪断撹拌装置を用いて再液化し、固形分50以上の高濃度スラリーとして仕上げるのが望ましい。本発明ではモノカーボネートと炭酸カルシウムの相互作用により光沢発現効果を高めるため、それらは同一塗工層中に配合されなければならない。例えばダブルコーティングなど複数回塗工する場合、別々に塗工したのでは全く効果が発揮されない。モノカーボネートと炭酸カルシウムの好ましい配合部数は、モノカーボネートは1~50部、より好ましくは3~20部である。1部以下では相乗効果が小さく、50部以上ではコスト高となり好ましくない。炭酸カルシウムについては20部以上が好ましく、50部以上が更に好ましい。20部以下では折角の相乗効果が殆ど享受できない。炭酸カルシウムについては重質炭酸カルシウムでも軽質炭酸カルシウムでも同様の効果を発揮するが、課題解決の主旨から安価な重質炭酸カルシウムの方が好ましく、湿式粉砕重質炭酸カルシウムが最も好ましい。本発明の特徴であるモノカーボネートと炭酸カルシウムの光沢発現に至る相互作用、相乗効果についてそのメカニズムは明確ではないが、カルシウムアルミネートイオンが炭酸カルシウム粒子表面に作用し、炭酸カルシウム粒子のレオロジーを光沢発現に好ましい状態に変化させるものと推測している。本発明ではモノカーボネートと炭酸カルシウムの併用を必須とするが、それらと共に市販の塗工用顔料も全く支障なく使用可能である。市販の塗工用顔料としては例えば、クレー、タルク、プラスチックピグメント、酸化チタン、水酸化アルミニウム、サチンホワイト等であり、その1種類または2種類以上を併用してもよい。本発明の塗工層で使用するバインダーとしては、一般的な塗工紙の製造に用いられるスチレンブタジエン系共重合体ラテックス、及び化工澱粉が好適である。それらはどちらか一方でもよいが通常併用する方がよい。化工澱粉にはバインダーとしてだけでなく、塗料への保水性付与、マイグレーション抑制流動化抑止、塗工層の剛性付与などの役割があり、塗工用としてはリン酸エステル化澱粉が好適に用いられるが、酸化澱粉、エーテル化澱粉、酵素変性澱粉などを用いることも可能である。これらのバインダーは顔料100重量部に対して、ラテックスで5~15重量部、化工澱粉で1~10重量部使用するのが好ましい。本発明の塗料には通常の塗工紙用塗料と同様に、分散剤、消泡剤、耐水化剤、保水剤、増粘剤等の各種助剤が適宣使用される。このようにして調整された塗料は、ブレードコーター、エアーナイフコーター、ロールコーター、ロッドコーター、カーテンコーター等、各種塗工方式によって全く通常の塗工紙と同様に塗工することが可能である。このほかの条件、例えば原紙条件、塗料濃度、顔料分散条件、塗工速度、乾燥条件、スーパーカレンダーもしくはソフトカレンダー条件なども通常の塗工紙製造条件の範囲で適宣調整すればよく、すなわち本発明ではモノカーボネートと炭酸カルシウムを併用する以外は全く特別な配慮を必要とせず、通常の条件で使用するだけで優れた効果を発揮するものである。以下、本発明を実施例により具体的に説明するが、本発明は下記の実施例に限定されるものではない。特に断らない限り、例中の部及びは、それぞれ重量部、重量を示し、固形分換算の値である。なお、塗工液及び得られた塗工紙について以下に示すような試験法に基づいて評価を行った。試験方法1白紙光沢度:JISP8142に基づいて測定した。測定装置:日本電色工業株式会社VG70002ISO白色度:JISP8148に基づいて測定した。測定装置:コニカミノルタセンシング株式会社CM-3500d3色差値a値b値:コニカミノルタセンシング株式会社CM-3500da値は大きいほど赤味が強く、b値は大きいほど黄色味が強い。4粒度測定:日本レーザー株SIMPATECHELOSSYSTEMレーザー回折式粒度測定機湿式分散法による。実施例1モノカーボネート古手川産業製:モノカーボネートV60:平均粒子径0.7μmを10部、重質炭酸カルシウム古手川産業製:湿式粉砕品:2μm以下97を90部と、バインダーとして顔料100部当たりラテックスJSR製:品番0695:SBラテックス11部、澱粉王子コーンスターチ製:HSS100:リン酸エステル化澱粉3部を混合し固形分59の水性塗料を作成した。これを井元製作所製自動塗工機IMC-70F0に20μmのクリアランスを持つプレーンバーを組み合わせて64g/m2の上質紙の片面に塗工量10±0.3g/m2となるよう塗工した。塗工量の微妙な調節は塗工速度の調節により行なった。塗工直後の湿紙は台紙に固定した上で120°Cに設定した棚式乾燥機に90秒間入れ乾燥させた。原紙及び塗工紙の質量は恒温恒湿機を用い、25°C湿度50でエージングした後に測定した。このようにして作成した塗工紙を熊谷理機工業株製テストスーパーカレンダー25FC-200Eにて、ロール温度40°C、線圧50kgf/cm、通紙速度10m/分、2回通しにて艶出し加工を行い目的の塗工紙を完成させた。実施例2顔料の配合をモノカーボネート50部、重質炭酸カルシウム50部に変更した以外は実施例1と同様の方法で塗工紙を作成した。実施例3顔料の配合をモノカーボネート10部、重質炭酸カルシウム60部、軽質炭酸カルシウム奥多摩工業製:TP-123:アラゴナイト針状30部に変更した以外は実施例1と同様の方法で塗工紙を作成した。実施例4顔料の配合をモノカーボネート10部、重質炭酸カルシウム80部、クレーエンゲルハード製:UW-90:一級粒度分布10部に変更した以外は実施例1と同様の方法で塗工紙を作成した。実施例5顔料の配合をモノカーボネート10部、重質炭酸カルシウム20部、クレー70部に変更した以外は実施例1と同様の方法で塗工紙を作成した。比較例1顔料の配合をモノカーボネート10部、重質炭酸カルシウム5部、クレー85部に変更した以外は実施例1と同様の方法で塗工紙を作成した。比較例2顔料の配合をモノカーボネート10部、クレー90部に変更した以外は実施例1と同様の方法で塗工紙を作成した。比較例3顔料の配合をモノカーボネート50部、クレー50部に変更した以外は実施例1と同様の方法で塗工紙を作成した。比較例4顔料の配合を重質炭酸カルシウム50部、クレー50部に変更した以外は実施例1と同様の方法で塗工紙を作成した。比較例5顔料の配合を重質炭酸カルシウム30部、クレー70部に変更した以外は実施例1と同様の方法で塗工紙を作成した。参考例モノカーボネート重質炭酸カルシウム軽質炭酸カルシウムクレーをそれぞれ単独で実施例1と同様に塗工紙を作成した。その結果を表1に示す。実施例1~5、及び比較例1~5の試験結果を表2に示す。白紙光沢実測値は実際に光沢度計で測定した値である。白紙光沢計算値は顔料それぞれの白紙光沢に配合比率を掛け、それらを合計した値である。相乗効果は白紙光沢実測値から白紙光沢計算値を引いた値である。モノカーボネートと炭酸カルシウムを併用していない比較例2~5では、白紙光沢の実測値と計算値はほぼ同等なのに対し、実施例1~5では計算値よりも実測値の方が高く、モノカーボネートと炭酸カルシウムを併用した相乗効果が認められる。また、その効果は重質炭酸カルシウムでも軽質炭酸カルシウムでも殆ど変わらなかった。実施例45及び比較例1より、炭酸カルシウムの配合部数が多いほど相乗効果は大きくなり、それは炭酸カルシウムが20部以上で顕著となることが分かる。実施例1~5より、相乗効果が大きいほど白色度も高くなる傾向であることが分かる。